FR 2021780 A1 19700724 FR 6932611 A 19690924 Commue sujet d'une proposition propre, non divulguée pré cédemment, il y a les masses de construction det dtisolation bitumineuses constituées de bitume et d'une substance de remplissage inorganique à grain fin, avec le cas échéant d'autres additifs, où lesdites masses contiennent à titre de substance de remplissage inorganique a grain fin un résidu de bauxite lavé l'eau chaude ou traité préalablement à chaud avec un acide inorganique, ajusté à une valeur PH d'environ 5 à 9 et lavé- .ensuite, présentant une teneur en alkalins solubles inférieure å 1 %. La présente invention a pour but une amélioration des masses décrites ci-dessus, principalement au point de vue de leur comportement rhéologique. Conformément à l'invention ceci est obtenu avec des masses comme décrites plus haut par le fait qu'on utilise comme bituises ceux à proportion élevée due composantes non-saturées, plus particulièrement des bitumes souffiés deshydratés, formés par cracking, ou analogues. Il a été constaté que de telles masses présentent des propriétés de fluidiot améliorées, ce qui les rend particulièrement appropriées pour les opérations de protection dans le bâtiment.D'autres domaines d'application avantageuse sont les suivants : comme mastiss et jointures coulées masses de protection pour tuyauteries et réservoirs-masses d'étanchéité et de recouvrement de toitures. Les domaines d'application cités ci-dessus à titre d'exemple présupposent une résistance relativement forte aux variations de température desdites masses, condition qui est particulièrement bien satisfaite par les masses conformes à la présente invention. Ceci se justifie par le fait que les masses conformes à l'invention présentent une viscoélacité fortement valorisée.Il est bien connu que cette conception comporte la présence de deux propriétés caractéristiques, ainsi qu'il ressort de la page 206 du volume 5/1968 de la revue "Bitumen Teere - Asphalte - Peche und verwandte Stoffe11. Il sagit d'une part de l'élasticité, qui peut entre mesurée comme résistance lors du début de la mise sous charge, et d'autre part de la viscosité d'une substance plastique qui, après avoir atteint un certain degré de charge, conduit vers une déformation lente qui se transforme par la suite en un écoulement linéaire viscostructurel. C'est précisément ces propriétés oui sont améliorées conformément à la présente invention, ca.d. que l'on donne à la matière de remplissage des propriétés avantageuses au point de vue physique, tandis qu'en outre le bitume est modifié dans le sens viscoélastique dans une mesure telle, que l'on obtient une possiblilité d'utilisation améliorée plus particulièrent dans les domaines d'application sus-mettionnés. L'avantage particulier des masses conformes à la présente invention consiste dans le fait que l'on n'a nullement besoin d'autres additifs en dehors des résidus de bauxite traités comme décrit cikdessus et qui peuvent entre obtenus à très bon compte. Les propriétés avantageuses de masses conformes d la présente invention se révèlent dans les représentations graphiques annexées, qui traitent de mesures rhéologiques comparatives. Dans tous les cas on a analysé des mélanges composés de 70 X en poids de bitumes de provenances diverses et de 30 % en poids de substances de remplissage. Figure 1 La courbe 1 représente le comportement rhéologique d'un mélange de bitume et de substance de remplissage comportant une substance de remplissage de qualité courante (par exemple de la poudre de rochealcaire ou de la poudre de-schiste) et du bitume de provenance A, dans un rapport en poids de 30 : 70. La courbe 2 représente le comportement rhéologique d'un mélange constitué conformément à la présente invention de résidus de bauxite et de bitumes de provenance A, dans un rapport en poids de 30 : 70. Figure 2 La courbe t représente le comportement rhéologique d'un mélange de substance de remplissage avec du bitume, où ladite substance de remplissage est de la qualité courante (par exemple de la poudre de roche calcaire ou de la poudre de schiste) et le bitume est de la provenance B (également un bitume à proportion élevée de composantes non-saturées), et ce dans la proportion en poids de 30 : 70. La courbe 2 représente le comportement rhéologique d'un mélange qui consiste conformément à la présente invention de résidus de bauxite et de bitume de la provenance B, dans des proportions en poids de 30 : 70. Les diagrammes représentés aux figures 1 et 2 donnent la rela tion entre la viscosité et la force déformante de mélanges bitumineux. On y voit qu'au début de la mise sous charge la courbe prend une allure plus incurvée. Alors que les courbes indiquées par 1 ne sont que très légèrement incurvées, celles indiqées par 2 ont une courbure bien marquée. Les incurvations des courbes sont à interpréter comme une résistance aux déformations. La portée étendue de la déformation élastique se fait sentir suB les courbes indiquées par 2 sur une grande plage de mise en charge comme résistance prématurée à l'écoulement. Lors de la diminution de la tension jusqu'à relachement total, une déformation en retour de l'état original se fait sentir. C'est ainsi que les masses, telles qu'elles sont au moyen des courbes 2, accusent une forte valorisation de la viscoélasticité. REVENDICATIONS 1.- Masses bitumineuses de construction et d'isolation composées de bitume et d'une substance de remplissage inorga- nique à grain fin, avec éventuellement d'autres additifs, où ladite substance de remplissage inorganique à grain fin consiste en un résidu de bauxite lavé à l'eau chaude ou traité au préalable à chaud avec un acide inorganique, ajusté à une valeur d'environ 5 à 9 et lavé ensuite, et présentant une teneur en alcalins solubles inférieur à 1 X, caractérisées par le fait, qu'on utilise comme bitumas ceux qui présentent une forte proportion de composantes non-saturées, et plus particulirement des bitumes soufflés déshydratés, formés par cracking ou ana- logues. 2.- Utilisation des masses conformes à la revendication t comme mastics et jointures coulées. 3.- Utilisation des masses conformes à la revendication t comme masse de protection pour tuyauteries et réservoirs. 4.- Utilisation des masses conformes à la revendicatlon 1 comme masses d'étanchéité et de recouvrement de toitures